【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
ポリ（トリメチレンテレフタレート）と、ポリ（エチレンテレフタレート）、ポリ（トリメチレンテレフタレート）およびポリ（テトラメチレンテレフタレート）よりなる群から選択されるポリマーまたはかかるメンバーの組み合わせの少なくとも１種とを含むポリエステル複合ステープルファイバーであって、
ａ）約２：１〜約５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．０５：１〜約１．９：１の溝比と
を有することを特徴とする複合ステープルファイバー。
【請求項２】
ポリ（エチレンテレフタレート）とポリ（トリメチレンテレフタレート）とを含むポリエステル複合ステープルファイバーであって、
ａ）約２．２：１〜約３．５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．１：１〜約１．５：１の溝比と、
ｆ）１０％伸びにおいて約１．０ｃＮ／デシテックス〜約３．５ｃＮ／デシテックスのテナシティと
を有することを特徴とする複合ステープルファイバー。
【請求項３】
綿と請求項１に記載のポリエステル複合ステープルファイバーとを含む紡績糸であって、約１４〜約６０の綿番手および約０．１〜約５００の品質係数を有することを特徴とする紡績糸。
【請求項４】
綿と請求項２に記載のポリエステル複合ステープルファイバーとを含む紡績糸であって、約１４〜約６０の綿番手および約０．１〜約５００の品質係数を有することを特徴とする紡績糸。
【請求項５】
請求項３に記載の紡績糸を含むことを特徴とする布。
【請求項６】
請求項４に記載の紡績糸を含むことを特徴とする布。
【請求項７】
請求項１に記載のステープルファイバーを含み、ウィッキングを有する布であって、前記ウィッキングは、この布がパーセント乾燥時間試験で１４分において少なくとも６０パーセント乾燥しているのに十分なウィッキングであり、前記布は、平方メートル当たり約１０２グラム〜平方メートル当たり約２８８グラムの完成品坪量を有することを特徴とする布。
【請求項８】
請求項２に記載のステープルファイバーを含み、ウィッキングを有する布であって、前記ウィッキングは、この布がパーセント乾燥時間試験で１４分において少なくとも６０パーセント乾燥しているのに十分なウィッキングであり、平方メートル当たり約１０２グラム〜平方メートル当たり約２８８グラムの完成品坪量を有することを特徴とする布。
【請求項９】
第１ステープルファイバーと第２ステープルファイバーとを含むポリエステル複合ステープルファイバー混合物であって、
前記第１および前記第２ステープルファイバーがそれぞれポリ（トリメチレンテレフタレート）と、ポリ（エチレンテレフタレート）、ポリ（トリメチレンテレフタレート）およびポリ（テトラメチレンテレフタレート）よりなる群から選択されるポリマーまたはかかるメンバーの組み合わせの少なくとも１種とを含み、
前記第１複合ステープルファイバーが、
ａ）約２：１〜約５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．０５：１〜約１．９：１の溝比と
を有し、
前記第２ステープルファイバーが、
ａ）サイド−バイ−サイドおよび偏心した鞘−芯からなる群から選択された断面構造と、
ｂ）実質的に楕円形およびスカラップ状楕円形からなる群から選択された断面形状と
を有するポリエステル複合ステープルファイバー混合物であり、
前記ポリエステル複合ステープルファイバー混合物が、任意選択的に少なくとも１種のポリエステル複合ステープルファイバーをさらに含む
ことを特徴とするポリエステル複合ステープルファイバー混合物。
【請求項１０】
綿と請求項９に記載のポリエステル複合ステープルファイバー混合物とを含む紡績糸であって、約１４〜約６０の綿番手および約０．１〜約５００の品質係数を有することを特徴とする紡績糸。
【請求項１１】
請求項１０に記載の紡績糸を含むことを特徴とする布。
【請求項１２】
請求項１０に記載のステープルファイバー混合物を含み、ウィッキングを有する布であって、前記ウィッキングは、この布がパーセント乾燥時間試験で１４分において少なくとも６０パーセント乾燥しているのに十分なウィッキングであり、平方メートル当たり約１０２グラム〜平方メートル当たり約２８８グラムの完成品坪量を有することを特徴とする布。
【請求項１３】
請求項５または６または７または８に記載の布を含むことを特徴とする衣料品。
【請求項１４】
請求項１１または１２に記載の布を含むことを特徴とする衣料品。
【請求項１５】
請求項１に記載のステープルファイバーを含むことを特徴とする不織布。
【手続補正２】
【補正対象書類名】明細書
【補正対象項目名】０１５４
【補正方法】変更
【補正の内容】
【０１５４】
本明細書に記載された本発明の多くの修正および他の実施形態が、前述の説明および関連図に提示される教示の便益を受ける、本発明に関係する当業者に思い浮かぶであろう。それ故、本発明が開示される具体的な実施形態に限定されないこと、ならびに修正および他の実施形態が添付の特許請求の範囲内に包含されるよう意図されることは理解されるべきである。
本出願は、特許請求の範囲に記載の発明を含め以下の発明を包含する
（１）  ポリ（トリメチレンテレフタレート）と、ポリ（エチレンテレフタレート）、ポリ（トリメチレンテレフタレート）およびポリ（テトラメチレンテレフタレート）よりなる群から選択されるポリマーまたはかかるメンバーの組み合わせの少なくとも１種とを含むポリエステル複合ステープルファイバーであって、
ａ）約２：１〜約５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．０５：１〜約１．９：１の溝比と
を有することを特徴とする複合ステープルファイバー。
（２）  前記アスペクト比ａ：ｂが約２．２：１〜約３．５：１であり、前記溝比が約１．１：１〜約１．５：１であることを特徴とする（１）に記載のステープルファイバー。
（３）  １０％伸びにおいて約１．０ｃＮ／デシテックス〜約３．５ｃＮ／デシテックスのテナシティを有することを特徴とする（１）に記載のステープルファイバー。
（４）  １００重量パーセントの複合繊維を含む紡績糸を含む丸編布がパーセント乾燥時間試験で１４分において少なくとも７０パーセント乾燥しているのに十分なウィッキングを有することを特徴とする（１）に記載のステープルファイバー。
（５）  約２５％〜約５５％のトウ捲縮発現値および約１０％〜約２５％のトウ捲縮指数値を有することを特徴とする（１）に記載のステープルファイバー。
（６）  ポリ（トリメチレンテレフタレート）対ポリ（エチレンテレフタレート）、ポリ（トリメチレンテレフタレート）およびポリ（テトラメチレンテレフタレート）よりなる群から選択されるポリマーまたはかかるメンバーの組み合わせの少なくとも１種を、少なくとも約３０：７０かつ約７０：３０以下の重量比で有することを特徴とする（１）に記載のステープルファイバー。
（７）  ４チャンネル断面形状を有することを特徴とする（１）に記載のステープルファイバー。
（８）  ２チャンネル断面形状を有することを特徴とする（１）に記載のステープルファイバー。
（９）  ポリ（エチレンテレフタレート）とポリ（トリメチレンテレフタレート）とを含むことを特徴とする（１）に記載のステープルファイバー。
（１０）  ポリ（トリメチレンテレフタレート）とポリ（トリメチレンテレフタレート）とを含むことを特徴とする（１）に記載のステープルファイバー。
（１１）  ポリ（エチレンテレフタレート）とポリ（トリメチレンテレフタレート）とを含むポリエステル複合ステープルファイバーであって、
ａ）約２．２：１〜約３．５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．１：１〜約１．５：１の溝比と、
ｆ）１０％伸びにおいて約１．０ｃＮ／デシテックス〜約３．５ｃＮ／デシテックスのテナシティと
を有することを特徴とする複合ステープルファイバー。
（１２）  綿と（１）に記載のポリエステル複合ステープルファイバーとを含む紡績糸であって、約１４〜約６０の綿番手および約０．１〜約５００の品質係数を有することを特徴とする紡績糸。
（１３）  約２０％〜約４５％の全ボイルオフ収縮を有することを特徴とする（１２）に記載の紡績糸。
（１４）  約１３％〜約２０％の質量の変動係数を有することを特徴とする（１２）に記載の紡績糸。
（１５）  前記複合ステープルファイバーが４チャンネル断面形状を有することを特徴とする（１２）に記載の紡績糸。
（１６）  前記複合ステープルファイバーが２チャンネル断面形状を有することを特徴とする（１２）に記載の紡績糸。
（１７）  前記複合ステープルファイバーが、前記紡績糸の総重量を基準として、約３０重量パーセント〜約１００重量パーセントのレベルで存在することを特徴とする（１２）に記載の紡績糸。
（１８）  約３０重量パーセント〜約６９重量パーセントのポリ（エチレンテレフタレート）単成分ステープルファイバーをさらに含むことを特徴とする（１２）に記載の紡績糸。
（１９）  前記複合ステープルファイバーがポリ（エチレンテレフタレート）とポリ（トリメチレンテレフタレート）とを含むことを特徴とする（１２）に記載の紡績糸。
（２０）  前記複合ステープルファイバーがポリ（トリメチレンテレフタレート）とポリ（トリメチレンテレフタレート）とを含むことを特徴とする（１２）に記載の紡績糸。
（２１）  綿と（１１）に記載のポリエステル複合ステープルファイバーとを含む紡績糸であって、約１４〜約６０の綿番手および約０．１〜約５００の品質係数を有することを特徴とする紡績糸。
（２２）  （１２）に記載の紡績糸を含むことを特徴とする布。
（２３）  （１７）に記載の紡績糸を含むことを特徴とする布。
（２４）  （１８）に記載の紡績糸を含むことを特徴とする布。
（２５）  （１９）に記載の紡績糸を含むことを特徴とする布。
（２６）  （２１）に記載の紡績糸を含むことを特徴とする布。
（２７）  （１）に記載のステープルファイバーを含み、ウィッキングを有する布であって、前記ウィッキングは、この布がパーセント乾燥時間試験で１４分において少なくとも６０パーセント乾燥しているのに十分なウィッキングであり、前記布は、平方メートル当たり約１０２グラム〜平方メートル当たり約２８８グラムの完成品坪量を有することを特徴とする布。
（２８）  前記完成品坪量が平方メートル当たり約２０３グラム〜平方メートル当たり約２７１グラムであることを特徴とする（２７）に記載の布。
（２９）  （１１）に記載のステープルファイバーを含み、ウィッキングを有する布であって、前記ウィッキングは、この布がパーセント乾燥時間試験で１４分において少なくとも６０パーセント乾燥しているのに十分なウィッキングであり、平方メートル当たり約１０２グラム〜平方メートル当たり約２８８グラムの完成品坪量を有することを特徴とする布。
（３０）  前記完成品坪量が平方メートル当たり約２０３グラム〜平方メートル当たり約２７１グラムであることを特徴とする（２９）に記載の布。
（３１）  第１ステープルファイバーと第２ステープルファイバーとを含むポリエステル複合ステープルファイバー混合物であって、
前記第１および前記第２ステープルファイバーがそれぞれポリ（トリメチレンテレフタレート）と、ポリ（エチレンテレフタレート）、ポリ（トリメチレンテレフタレート）およびポリ（テトラメチレンテレフタレート）よりなる群から選択されるポリマーまたはかかるメンバーの組み合わせの少なくとも１種とを含み、
前記第１複合ステープルファイバーが、
ａ）約２：１〜約５：１のアスペクト比ａ：ｂを有し、「ａ」はファイバー断面主軸長さであり、「ｂ」はファイバー断面副軸長さであるスカラップ状楕円形断面形状と、
ｂ）前記主軸に実質的に垂直なポリマー界面と、
ｃ）サイド−バイ−サイドおよび偏心した鞘−芯からなる群から選択された断面構造と、
ｄ）複数の縦溝と、
ｅ）約１．０５：１〜約１．９：１の溝比と
を有し、
前記第２ステープルファイバーが、
ａ）サイド−バイ−サイドおよび偏心した鞘−芯からなる群から選択された断面構造と、
ｂ）実質的に楕円形およびスカラップ状楕円形からなる群から選択された断面形状と
を有するポリエステル複合ステープルファイバー混合物であり、
前記ポリエステル複合ステープルファイバー混合物が、任意選択的に少なくとも１種のポリエステル複合ステープルファイバーをさらに含む
ことを特徴とするポリエステル複合ステープルファイバー混合物。
（３２）  綿と（３１）に記載のポリエステル複合ステープルファイバー混合物とを含む紡績糸であって、約１４〜約６０の綿番手および約０．１〜約５００の品質係数を有することを特徴とする紡績糸。
（３３）  約２０％〜約４５％の全ボイルオフ収縮を有することを特徴とする（３２）に記載の紡績糸。
（３４）  約１３％〜約２０％の質量の変動係数を有することを特徴とする（３２）に記載の紡績糸。
（３５）  前記複合ステープルファイバー混合物が、前記紡績糸の総重量を基準として、約３０重量パーセント〜約１００重量パーセントのレベルで存在することを特徴とする（３２）に記載の紡績糸。
（３６）  約３０重量パーセント〜約６９重量パーセントのポリ（エチレンテレフタレート）単成分ステープルファイバーをさらに含むことを特徴とする（３２）に記載の紡績糸。
（３７）  前記複合ステープルファイバー混合物がポリ（エチレンテレフタレート）とポリ（トリメチレンテレフタレート）とを含むことを特徴とする（３２）に記載の紡績糸。
（３８）  （３２）に記載の紡績糸を含むことを特徴とする布。
（３９）  （３５）に記載の紡績糸を含むことを特徴とする布。
（４０）  （３６）に記載の紡績糸を含むことを特徴とする布。
（４１）  （３７）に記載の紡績糸を含むことを特徴とする布。
（４２）  （３２）に記載のステープルファイバー混合物を含み、ウィッキングを有する布であって、前記ウィッキングは、この布がパーセント乾燥時間試験で１４分において少なくとも６０パーセント乾燥しているのに十分なウィッキングであり、平方メートル当たり約１０２グラム〜平方メートル当たり約２８８グラムの完成品坪量を有することを特徴とする布。
（４３）  前記完成品坪量が平方メートル当たり約２０３グラム〜平方メートル当たり約２７１グラムであることを特徴とする（４２）に記載の布。
（４４）  （２２）または（２６）または（２７）または（２９）に記載の布を含むことを特徴とする衣料品。
（４５）  （３８）または（３９）または（４２）に記載の布を含むことを特徴とする衣料品。
（４６）  （１）に記載のステープルファイバーを含むことを特徴とする不織布。